【手続補正書】
【提出日】平成16年5月25日(2004.5.25)
【手続補正１】
【補正対象書類名】明細書
【補正対象項目名】特許請求の範囲
【補正方法】変更
【補正の内容】
【特許請求の範囲】
【請求項１】
大比表面積の炭素材料を主たる電極材料とする電極部が、金属集電体シート上に層状に形成され、かつ、上記金属集電体シートの電極部が形成されない部分から集電リード部を形成する電気化学的蓄電素子用の電極体の製造方法であって、幅広長尺の金属集電体シートを長手方向に走行せしめる工程、予め帯状に成形したｎ枚（ｎは１〜２０の整数である。）の電極部形成シートを、集電リード部以上の間隔を有するように、上記走行する金属集電体シート上に供給して接合し、電極体シートを形成する工程、および、前記電極体シートから、所定形状の電極部および集電リード部を有する電極体を複数枚打ち抜くか切り取る工程からなることを特徴とする電気化学的蓄電素子用電極体の製造方法。
【請求項２】
前記金属集電体シート上の電極部形成シートが供給・接合される部位に、予め導電性接着剤を塗布する請求項１に記載の方法。
【請求項３】
前記電極部形成シートを金属集電体シートに供給した後、圧延処理する請求項１または２に記載の方法。
【請求項４】
前記電極部形成シートが、５００ｍ2 ／ｇ以上の比表面積をもつ炭素材料およびポリテトラフルオロエチレンを混練成形して得られたものである請求項１〜３のいずれかに記載の方法。
【請求項５】
前記電極部形成シートを、金属集電体シートの両面にそれぞれ供給する請求項１〜４のいずれかに記載の方法。
【手続補正２】
【補正対象書類名】明細書
【補正対象項目名】０００７
【補正方法】変更
【補正の内容】
【０００７】
【課題を解決するための手段】 
本発明に従えば、大比表面積の炭素材料を主たる電極材料とする電極部が、金属集電体シート上に層状に形成され、かつ、上記金属集電体シートの電極部が形成されない部分から集電リード部を形成する電気化学的蓄電素子用の電極体の製造方法であって、幅広長尺の金属集電体シートを長手方向に走行せしめる工程、予め帯状に成形したｎ枚（ｎは１〜２０の整数である。）の電極部形成シートを、集電リード部以上の間隔を有するように、上記走行する金属集電体シート上に供給して接合し、電極体シートを形成する工程、および、前記電極体シートから、所定形状の電極部および集電リード部を有する電極体を複数枚打ち抜くか切り取る工程からなることを特徴とする電気化学的蓄電素子用電極体の製造方法、が提供される。
【手続補正３】
【補正対象書類名】明細書
【補正対象項目名】００１８
【補正方法】変更
【補正の内容】
【００１８】
本発明においては、このように長手方向に走行する幅広長尺の金属シート２０Ａ上に、予め帯状に形成した帯状電極部形成シートをそれらの巻回体から引き出して供給、接合する。すなわち、具体的には図２に示すように、予め帯状に成形した１，２，・・・，ｎ枚の帯状電極部形成シート２２〔２２（１）、２２（２）、・・・・・・、２２（ｎ）〕を、それらの巻回体２１〔２１（１）、２１（２）、・・・・・・、２１（ｎ）〕から引き出して供給し、シートに接合し、電極体シート２４とする。図２では、ｎ＝４の場合を示している。ｎは１〜２０の整数であり、好ましくは２〜１０の整数である。 
【手続補正４】
【補正対象書類名】明細書
【補正対象項目名】００１９
【補正方法】変更
【補正の内容】
【００１９】
それぞれの帯状の電極部形成シートは幅Ｌのものであり、これを互いに集電リード部以上の間隔ｌを有するように、この走行する金属集電体シート上に供給して接合し、電極体シート２４とする。 
【手続補正５】
【補正対象書類名】明細書
【補正対象項目名】００２０
【補正方法】変更
【補正の内容】
【００２０】
得られた電極体シート２４は、図３に示すように、幅Ｌの電極部形成シート２２〔２２（１）、２２（２）、・・・・・・、２２（ｎ）〕が、電極部形成シートが接合されていない、金属シートが露出している部分ｌ、を間に挟んで配置されているものである。すなわち、電極部形成シート間の距離がｌということになる。なお、当該電極部形成シート間の距離ｌは、より正確には図４に示すように、集電リードを形成する部分についての間隔である。
【手続補正６】
【補正対象書類名】明細書
【補正対象項目名】００３５
【補正方法】変更
【補正の内容】
【００３５】
これに必要に応じ、水等の水系溶媒または、メタノール、エタノール、ＩＰＡ、ブタノール、トリクロロエチレン、ＤＭＦ、エチルエーテル、アセトン、メチルエチルケトン、ＭＥＫ、ＭＩＢＫ、トルエン、キシレン、酢酸エチル、メチルセロソルブ、エチルセロソルブ、Ｎ−メチル−２−ピロリドン（ＮＭＰ）等から選ばれる一種または二種以上の有機系溶媒を加えて溶解またはエマルション化させて使用する。 
【手続補正７】
【補正対象書類名】明細書
【補正対象項目名】００４３
【補正方法】変更
【補正の内容】
【００４３】
なお、集電リードの切り出し方としては、図４（ａ）に示したもの（すなわち隣接する２枚の電極部形成シートが集電リード部以上の間隔ｌを有するように配置されるもの）の他に、図４（ｂ）に示したように、ある金属集電体シートの露出部分から、この露出部分を挟んで対向配置されている電極層〔２５（１）および２５（２）〕のための集電リードを複数切り出すようにすることも可能である。この場合は、集電リードを切り出さない金属集電体シートが露出している部分ができるが、この部分の幅ｌ’は当然のことながら、集電リード部以上の間隔をとる必要はなく、ほとんどゼロでもよい。
【手続補正８】
【補正対象書類名】明細書
【補正対象項目名】００４９
【補正方法】変更
【補正の内容】
【００４９】
アルミニウム箔を５ｍ／ｍｉｎの速度で引出しながら、その表表面、裏表面上に、ｌ＝４０ｍｍずつの間隔をおいて配設された電極部形成シートの４ケのロールから、電極部形成シートを供給した。なお、電極部形成シートの供給される部分には、その上流に設置された４ケのスロットオリフィスコーターから導電性接着剤をそれぞれ１００ｍｍ幅に、その間隔４０ｍｍおきに供給塗布した。また、導電性接着剤としては、カーボンブラック、ポリ酢酸ビニル( ＰＶＡｃ )、水系溶媒を、２０／３／７７の割合の組成で混合したものを用い、これを１０μｍの厚みになるように塗布した。
【手続補正９】
【補正対象書類名】明細書
【補正対象項目名】００５３
【補正方法】変更
【補正の内容】
【００５３】
キャパシタの容器としては、高さ１２７ｍｍ、幅１１４ｍｍ、厚さ３０ｍｍ、板厚１．５ｍｍのアルミニウムの有底容器を用い、その封口蓋体として、正極集電端子および負極集電端子が絶縁固定されている幅１１４ｍｍ、厚さ３０ｍｍ、板厚２ｍｍのアルミニウム板を使用した。 
【手続補正１０】
【補正対象書類名】明細書
【補正対象項目名】００５４
【補正方法】変更
【補正の内容】
【００５４】
積層素子体から引き出された１５枚ずつの集電リードを積層して、かしめてまとめた後、それぞれ正極集電端子および負極集電端子に溶接して接続し当該積層素子体をアルミニウムの有底容器に収容した。 
【手続補正１１】
【補正対象書類名】明細書
【補正対象項目名】００５５
【補正方法】変更
【補正の内容】
【００５５】
図５には図示されていない注液口から１モル／ｌ濃度のテトラエチルホスホニウムテトラフルオロボレートのプロピレンカーボネート溶液を当該容器に注入し、容器内に収容されている積層素子体に含浸せしめ、アルミニウムの封口蓋体を当該アルミニウムの有底容器にレーザー溶接により溶接して密封し、積層型のキャパシタを得た。 
【手続補正１２】
【補正対象書類名】図面
【補正対象項目名】図４
【補正方法】変更
【補正の内容】
【図４】
1999162787.tif 000001